(57)【要約】【課題】ラミナの含水率の変化による寸法変化率が小さいのでラミナの木目の繊維方向を互いに交差して接合することができ、反りや捩れなどの狂いが生じることがなく、且つ、交差接合した部分の高い意匠性によって商品価値の高い集成材を提供する。【解決手段】一次ラミナを縦継ぎしてなる二次ラミナを幅はぎ又は／及び積層してなる集成材において、一次ラミナは、全ての部分に寸法安定化処理が施されており、二次ラミナは、一次ラミナの木目の繊維方向が互いに交差するようにして接合した縦継ぎ部分を有している。【選択図】図１
0003167414.tif 000002
【実用新案登録請求の範囲】
【請求項１】
一次ラミナを縦継ぎしてなる二次ラミナを幅はぎ又は／及び積層してなる集成材において、
前記一次ラミナは、全ての部分に寸法安定化処理が施されており、
前記二次ラミナは、前記一次ラミナの木目の繊維方向が互いに交差するようにして接合した縦継ぎ部分を有することを特徴とする集成材。
【請求項２】
一次ラミナを積層してなる二次ラミナを縦継ぎ又は／及び幅はぎしてなる集成材において、
前記一次ラミナは、全ての部分に寸法安定化処理が施されており、
前記二次ラミナは、前記一次ラミナの木目の繊維方向が互いに交差するようにして接合した積層部分を有することを特徴とする集成材。
【請求項３】
前記二次ラミナは、前記一次ラミナの木目の繊維方向が互いに直交するようにして接合した縦継ぎ部分或いは積層部分を有することを特徴とする請求項１又は２に記載の集成材。
【請求項４】
前記寸法安定化処理が施された前記一次ラミナは、含水時に対する乾燥時の寸法変化率の値が、厚さ、幅及び長さ方向のいずれにおいても２％以下であることを特徴とする請求項１〜３のいずれか１つに記載の集成材。
【考案の詳細な説明】
【技術分野】
【０００１】
本考案は、集成材に関するものであり、特に建築内装材や家具などに使用される造作用集成材に関するものである。
【背景技術】
【０００２】
集成材は、複数のラミナ（断面寸法の小さい木材）を接着して得られる木質材料であって、乾燥材を接着して製造されるので無垢板或いは単板に比べ、反りや捩れなどの狂いが発生しにくい。従って、梁や柱などの構造用集成材や、壁材、床材、家具やテーブルの天板などの造作用集成材として広く使用されている。
【０００３】
しかし、集成材を構成するラミナは、木材片であってその厚さ、幅及び長さ方向に寸法変化の程度が異なるという性質がある。そこで、日本農林規格（ＪＡＳ規格）では、集成材を「ひき板又は小角材等をその繊維方向を互いにほぼ平行にして、厚さ、幅及び長さの方向に集成接着した一般材」と定義して、各ラミナの木目の繊維方向を揃えて接着することとしている。
【０００４】
しかし、依然として集成材には木材の性質が残っており、特に含水率の変化による反りや捩れなどの狂いが発生するという問題がある。そこで、ラミナ同士の接合面にのみ寸法安定化処理を施した集成材が下記特許文献１に提案されている。
【先行技術文献】
【特許文献】
【０００５】
【特許文献１】実開平６−４６９０９号公報
【考案の概要】
【考案が解決しようとする課題】
【０００６】
ところで、上記特許文献１の集成材においては、接合面にのみ寸法安定処理を施したラミナ同士を木目の繊維方向を揃えて接着するものであり、依然として含水率の変化による厚さ、幅及び長さ方向の寸法変化の程度が異なるという問題があり、完全に反りや捩れなどの狂いを抑えることができない。
【０００７】
また、造作用集成材の場合、例えば、床材やテーブルの天板に集成材の接合箇所をそのまま表面に露出して使用することがある。この場合、全てのラミナの木目の繊維方向が並行に並んでいるだけでは、意匠性が低く無垢板或いは単板に比べ商品価値が低いものとなってしまう。
【０００８】
そこで、本考案は、以上のようなことに対処して、ラミナの含水率の変化による寸法変化率が小さいのでラミナの木目の繊維方向を互いに交差して接合することができ、反りや捩れなどの狂いが生じることがなく、且つ、交差接合した部分の高い意匠性によって商品価値の高い集成材を提供することを目的とする。
【課題を解決するための手段】
【０００９】
上記課題の解決にあたり、本考案者は、鋭意研究の結果、接合するラミナの全体に寸法安定化処理を施すことにより、上記目的を達成できることを見出し本考案の完成に至った。
【００１０】
即ち、本考案に係る集成材は、請求項１の記載によると、
一次ラミナ（１１ａ、１１ｂ、１１ｃ）を縦継ぎしてなる二次ラミナ（１１、１２、１３）を幅はぎ又は／及び積層してなる集成材（１０）において、
上記一次ラミナは、全ての部分に寸法安定化処理が施されており、
上記二次ラミナは、上記一次ラミナの木目の繊維方向が互いに交差するようにして接合した縦継ぎ部分を有することを特徴とする。
【００１１】
上記構成によれば、集成材は、寸法安定化処理を施した一次ラミナ同士を縦継ぎして二次ラミナを構成し、この二次ラミナ同士を幅はぎ或いは積層し、又は、幅はぎと積層の両方を行って構成されている。
【００１２】
ここで、一次ラミナ同士の縦継ぎ部分においては、一方の一次ラミナの木目の繊維方向と、これに縦継ぎされる他方の一次ラミナの木目の繊維方向とが交差している。この結果、幅はぎされた接合部位及び積層された接合部位においても一次ラミナの木目の繊維方向が交差した部分が生じる。
【００１３】
従来の集成材においては、上述のように、一次ラミナの含水率の変化による厚さ、幅及び長さ方向の寸法変化の程度が異なり、一次ラミナ同士の木目の繊維方向を揃えて接合しなければならない。例えば、幅方向と長さ方向を接合した場合には、接合時と異なる含水率に変化すると接合部位に歪が生じて剥がれることになる。
【００１４】
これに対して、上記構成による集成材においては、一次ラミナに寸法安定化処理が施された結果、一次ラミナの含水率の変化による厚さ、幅及び長さ方向の寸法変化がいずれも小さくなる。更に、厚さ、幅及び長さ方向の寸法変化の差も小さくなり、一次ラミナ同士の木目の繊維方向を交差して接合することができる。
【００１５】
このことにより、上記構成による集成材は、含水率の変化による反りや捩れなどの狂いが生じることがない。更に、この集成材を造作用に使用する場合には、木目の繊維方向が交差した接合部位を表面に露出することにより意匠性を高めることができる。
【００１６】
よって、請求項１に記載の考案によれば、ラミナの含水率の変化による寸法変化率が小さいのでラミナの木目の繊維方向を互いに交差して接合することができ、反りや捩れなどの狂いが生じることがなく、且つ、交差接合した部分の高い意匠性によって商品価値の高い集成材を提供することができる。
【００１７】
また、本考案は、請求項２の記載によると、
一次ラミナ（４１ａ〜４１ｃ、４２ａ〜４２ｃ）を積層してなる二次ラミナ（４１、４２）を縦継ぎ又は／及び幅はぎしてなる集成材（４０）において、
上記一次ラミナは、全ての部分に寸法安定化処理が施されており、
上記二次ラミナは、上記一次ラミナの木目の繊維方向が互いに交差するようにして接合した積層部分を有することを特徴とする。
【００１８】
上記構成によれば、集成材は、寸法安定化処理を施した一次ラミナ同士を積層して二次ラミナを構成し、この二次ラミナ同士を縦継ぎ又は／及び幅はぎして構成されている。
【００１９】
ここで、一次ラミナ同士の積層部分においては、一方の一次ラミナの木目の繊維方向と、これに積層される他方の一次ラミナの木目の繊維方向とが交差している。この結果、縦継ぎされた接合部位及び幅はぎされた接合部位においても一次ラミナの木目の繊維方向が交差した部分が生じる。
【００２０】
従来の集成材においては、上述のように、一次ラミナの含水率の変化による厚さ、幅及び長さ方向の寸法変化の程度が異なり、一次ラミナ同士の木目の繊維方向を揃えて接合しなければならない。例えば、幅方向と長さ方向を接合した場合には、接合時と異なる含水率に変化すると接合部位に歪が生じて剥がれることになる。
【００２１】
これに対して、上記構成による集成材においては、一次ラミナに寸法安定化処理が施された結果、一次ラミナの含水率の変化による厚さ、幅及び長さ方向の寸法変化がいずれも小さくなる。更に、厚さ、幅及び長さ方向の寸法変化の差も小さくなり、一次ラミナ同士の木目の繊維方向を交差して接合することができる。
【００２２】
このことにより、上記構成による集成材は、含水率の変化による反りや捩れなどの狂いが生じることがない。更に、この集成材を造作用に使用する場合には、木目の繊維方向が交差した接合部位を表面に露出することにより意匠性を高めることができる。
【００２３】
よって、請求項２に記載の考案によれば、ラミナの含水率の変化による寸法変化率が小さいのでラミナの木目の繊維方向を互いに交差して接合することができ、反りや捩れなどの狂いが生じることがなく、且つ、交差接合した部分の高い意匠性によって商品価値の高い集成材を提供することができる。
【００２４】
また、本考案は、請求項３の記載によると、請求項１又は２に記載の集成材であって、
上記二次ラミナは、上記一次ラミナの木目の繊維方向が互いに直交するようにして接合した縦継ぎ部分或いは積層部分を有することを特徴とする。
【００２５】
上記構成によれば、一次ラミナ同士の木目の繊維方向が直交するようにして接合されている。このことにより、接合部位の強度が更に向上し、含水率の変化による反りや捩れなどの狂いが生じることがない。また、この集成材を造作用に使用する場合には、木目の繊維方向が直交しており意匠性を更に高めることができる。
【００２６】
よって、請求項３に記載の考案によれば、請求項１又は２に記載の考案と同様の作用効果をより一層達成することができる。
【００２７】
また、本考案は、請求項４の記載によると、請求項１〜３のいずれか１つに記載の集成材であって、
上記寸法安定化処理が施された上記一次ラミナは、含水時に対する乾燥時の寸法変化率の値が、厚さ、幅及び長さ方向のいずれにおいても２％以下であることを特徴とする。
【００２８】
上記構成によれば、寸法安定化処理が施された一次ラミナの含水時に対する乾燥時の寸法変化率の値を２％以下にすることが好ましい。このことにより、請求項４に記載の考案によれば、請求項１〜３のいずれか１つに記載の考案と同様の作用効果をより一層、具体的に達成することができる。
【００２９】
なお、上記各手段の括弧内の符号は、後述する各実施形態に記載の具体的手段との対応関係を示す。
【図面の簡単な説明】
【００３０】
【図１】本考案に係る集成材の第１実施形態を示す斜視図である。
【図２】本考案に係る集成材の第２実施形態を示す斜視図である。
【図３】本考案に係る集成材の第３実施形態の構成を示す斜視図である。
【図４】本考案に係る集成材の第４実施形態の構成を示す斜視図である。
【考案を実施するための形態】
【００３１】
本考案において、一次ラミナにはどのような樹種を使用してもよく、通常の集成材と同様である。また、広葉樹や針葉樹などいずれであってもよく、例えば、スギ、ヒノキ、マツ、ラワンなどを使用してもよい。更に、表面の意匠性に優れたナラ、カバ、ケヤキ、チークなどを使用してもよい。
【００３２】
また、本考案において、一次ラミナの色彩或いは木目模様は、例えば、白手スギ、赤手スギ、源平スギ、ヒノキの自然のままの色彩或いは木目模様を活かすようにしてもよく、又は、任意の色相に染色してから使用してもよい。
【００３３】
また、一次ラミナのサイズも通常の集成材と同様でよいが、本考案においては寸法安定化処理が施されているので、使用する一次ラミナの幅を従来よりも広いものとすることができる。例えば、従来の一次ラミナの幅が２５ｍｍ〜３８ｍｍ程度であったものを本考案においては、１１０ｍｍ程度の広幅のものを使用することができる。このことにより、この広幅の木目を生かして意匠性の高い集成材を構成することができる。
【００３４】
また、本考案において、寸法安定化処理は、通常の木材加工で行われている方法を使用すればよく、例えば、グリオキザール系樹脂等の樹脂含浸処理、ホルマール化処理、アセチル化処理、ポリエチレングリコール等の充填処理などが使用される。
【００３５】
ここで、寸法安定化処理の効果は、一次ラミナの厚さ方向（柾目方向）、幅方向（板目方向）及び長さ方向（繊維方向）における寸法変化率の値で評価する。本考案において、この評価方法は、ＪＩＳ−Ｚ２１０３−５７「木材の収縮率測定方法」に準拠して、当該方法にいうところの全収縮率（％）を採用する。
【００３６】
この評価方法において、一次ラミナの厚さ方向（柾目方向）、幅方向（板目方向）及び長さ方向（繊維方向）の各寸法変化率（全収縮率）の値が、いずれも２％以下であることが好ましい。各寸法変化率の値が２％以下である場合には、一次ラミナの厚さ、幅或いは長さ方向をそれぞれ組み合わせて接合しても接合部位の剥がれが生じることがない。
【００３７】
また、本考案において、一次ラミナ同士の縦継ぎは、従来の方法を使用すればよく、例えば、フィンガージョイント、バットジョイント、スカーフジョイントなどのジョイント法で接着剤を介して接合すればよい。ここで、接着剤には、ユリア樹脂系、酢酸ビニル樹脂系、フェノール樹脂系或いは水性ビニルウレタン樹脂系などの木工用接着剤を使用することができる。
【００３８】
また、本考案において、二次ラミナ同士の幅はぎ或いは積層は、従来の方法を使用すればよく、例えば、通常の幅はぎプレス装置や積層プレス装置などを使用して上述の木工用接着剤を介して接着することができる。
【００３９】
以下、本考案に係る集成材を各実施形態により説明する。
（第１実施形態）
まず、乾燥処理を行ったスギ板材に寸法安定化処理を施した。本第１実施形態においては、グリオキサール系樹脂による樹脂含浸処理を行った。スギ板材を含浸装置に投入し、装置内を減圧した後、グリオキサール系樹脂（ジメチロールジヒドロキシエチレン尿素）と反応触媒としての塩化マグネシウムを含有した処理液（有効成分２５％）を装置内に導入加圧してスギ板材の内部に処理液を含浸した。その後、このスギ板材を乾燥した後、１２０℃で２０分間熱処理してグリオキサール系樹脂を反応させた。
【００４０】
上記寸法安定化処理を施したスギ板材を所定寸法に成形して本第１実施形態を構成する一次ラミナを準備した。これらの一次ラミナの寸法変化率（全収縮率）の値を上述の収縮率測定方法（ＪＩＳ−Ｚ２１０３−５７）に準拠して測定した。測定した寸法変化率の値は、厚さ方向（柾目方向）０．８％、幅方向（板目方向）１．６％、長さ方向（繊維方向）０．１％であった。
【００４１】
一方、本第１実施形態に係るグリオキサール系樹脂による樹脂含浸処理を行っていない未処理のスギ板材において、寸法変化率の値は、厚さ方向（柾目方向）４．０％、幅方向（板目方向）８．５％、長さ方向（繊維方向）０．８％であった。
【００４２】
次に、本第１実施形態に係る集成材を図面によって説明する。図１は、本第１実施形態に係る集成材１０の斜視図である。集成材１０は、単層の集成材の板材であって、３枚の二次ラミナ１１、１２、１３から構成されている。これらの二次ラミナ１１、１２、１３は、それぞれ、水性ビニルウレタン樹脂を介して幅はぎされて図示Ｂ方向（幅方向）に接合されている（図１参照）。
【００４３】
二次ラミナ１１は、３枚の一次ラミナ１１ａ、１１ｂ、１１ｃから構成されており、これらの一次ラミナ１１ａ、１１ｂ、１１ｃは、それぞれ、縦継ぎされて図示Ａ方向（長さ方向）に接合されている（図１参照）。
【００４４】
ここで、一次ラミナ１１ａ、１１ｃは、その木目の繊維方向を図示Ａ方向（長さ方向）に平行にして配置されており、一方、一次ラミナ１１ｂは、その木目の繊維方向を図示Ｂ方向（幅方向）に平行にして配置されている。従って、一次ラミナ１１ａ、１１ｃと一次ラミナ１１ｂとは、互いに木目の繊維方向を直交させて接合されている。
【００４５】
一次ラミナ１１ａと一次ラミナ１１ｂの接合部位１４ａ、及び、一次ラミナ１１ｃと一次ラミナ１１ｂの接合部位１４ｂは、いずれも水性ビニルウレタン樹脂を介してフィンガージョイントによって接合されている。二次ラミナ１２及び二次ラミナ１３の構成も、上記二次ラミナ１１の構成と同様である。
【００４６】
このように構成した集成材１０においては、各一次ラミナの木目の繊維方向が直交するように接合されているが、上述のように、各一次ラミナの寸法変化率の値は、いずれも２％以下と小さく、且つ、厚さ、幅及び長さ方向において同程度であることから、反りや捩れなどの狂いが生じることがない。
【００４７】
また、これら一次ラミナの木目の繊維方向が直交するように接合された部分の意匠性は高く、表面材として使用することができる。
【００４８】
よって、本第１実施形態においては、一次ラミナの含水率の変化による寸法変化率が小さいので一次ラミナの木目の繊維方向を互いに交差して接合することができ、反りや捩れなどの狂いが生じることがなく、且つ、交差接合した部分の高い意匠性によって商品価値の高い幅はぎされた集成材を提供することができる。
（第２実施形態）
次に、本考案に係る集成材の第２実施形態について説明する。本第２実施形態においても、上記第１実施形態と同様にして寸法安定化処理を施したスギ板材を一次ラミナとして使用した。
【００４９】
図２は、本第２実施形態に係る集成材２０の斜視図である。集成材２０は、３層に積層された集成材であって、３枚の二次ラミナ２１、２２、２３から構成されている。これらの二次ラミナ２１、２２、２３は、それぞれ、水性ビニルウレタン樹脂を介して図示Ｃ方向（厚さ方向）に接合されている（図２参照）。
【００５０】
二次ラミナ２１は、３枚の一次ラミナ２１ａ、２１ｂ、２１ｃから構成されており、これらの一次ラミナ２１ａ、２１ｂ、２１ｃは、それぞれ、縦継ぎされて図示Ａ方向（長さ方向）に接合されている（図２参照）。
【００５１】
ここで、一次ラミナ２１ａ、２１ｃは、その木目の繊維方向を図示Ａ方向（長さ方向）に平行にして配置されており、一方、一次ラミナ２１ｂは、その木目の繊維方向を図示Ｂ方向（幅方向）に平行にして配置されている。従って、一次ラミナ２１ａ、２１ｃと一次ラミナ２１ｂとは、互いに木目の繊維方向を直交させて接合されている。
【００５２】
一次ラミナ２１ａと一次ラミナ２１ｂの接合部位２４ａ、及び、一次ラミナ２１ｃと一次ラミナ２１ｂの接合部位２４ｂは、いずれも水性ビニルウレタン樹脂を介してフィンガージョイントによって接合されている。二次ラミナ２２及び二次ラミナ２３の構成も、上記二次ラミナ２１の構成と同様である。
【００５３】
このように構成した集成材２０においては、各一次ラミナの木目の繊維方向が直交するように接合されているが、上述のように、各一次ラミナの寸法変化率の値は、いずれも２％以下と小さく、且つ、厚さ、幅及び長さ方向において同程度であることから、反りや捩れなどの狂いが生じることがない。
【００５４】
また、これら一次ラミナの木目の繊維方向が直交するように接合された部分の意匠性は高く、この部分が表面に現れるように使用することができる。
【００５５】
よって、本第２実施形態においては、一次ラミナの含水率の変化による寸法変化率が小さいので一次ラミナの木目の繊維方向を互いに交差して接合することができ、反りや捩れなどの狂いが生じることがなく、且つ、交差接合した部分の高い意匠性によって商品価値の高い積層された集成材を提供することができる。
（第３実施形態）
次に、本考案に係る集成材の第３実施形態について説明する。本第３実施形態においても、上記第１実施形態と同様にして寸法安定化処理を施したスギ板材を一次ラミナとして使用した。
【００５６】
図３は、本第３実施形態に係る集成材３０の構成を示す斜視図であって、集成材３０は、単層の集成材３０ａ及び単層の集成材３０ｂを厚さ方向に２層に積層して構成されている。
【００５７】
単層の集成材３０ａ、３０ｂは、いずれも、上記第１実施形態の集成材と同様の構成をしている。また、これら単層の集成材３０ａ、３０ｂは、互いに、幅及び長さ方向を直交させるようにして配置されている。すなわち、図３において、集成材３０ａのＡ方向（長さ方向）と集成材３０ｂのＢ´方向（幅方向）を平行に、一方、集成材３０ａのＢ方向（幅方向）と集成材３０ｂのＡ´方向（長さ方向）を平行に配置されている。
【００５８】
このように配置された単層の集成材３０ａ、３０ｂは、水性ビニルウレタン樹脂を介して図示Ｃ方向（厚さ方向）に接合されている（図３参照）。
【００５９】
このように構成した集成材３０においては、各一次ラミナの木目の繊維方向が直交するように接合されているが、上述のように、各一次ラミナの寸法変化率の値は、いずれも２％以下と小さく、且つ、厚さ、幅及び長さ方向において同程度であることから、反りや捩れなどの狂いが生じることがない。更に、単層の集成材３０ａ、３０ｂが厚さ方向に積層されているので、上記実施形態１に係る単層の集成材よりも更に強度、反りや捩れなどに強くなっている。
【００６０】
また、これら一次ラミナの木目の繊維方向が直交するように接合された部分の意匠性は高く、表面材として使用することができる。
【００６１】
よって、本第３実施形態においては、一次ラミナの含水率の変化による寸法変化率が小さいので一次ラミナの木目の繊維方向を互いに交差して接合することができ、反りや捩れなどの狂いが生じることがなく、且つ、交差接合した部分の高い意匠性によって商品価値の高い幅はぎ及び積層された集成材を提供することができる。
（第４実施形態）
次に、本考案に係る集成材の第４実施形態について説明する。本第４実施形態においても、上記第１実施形態と同様にして寸法安定化処理を施したスギ板材を一次ラミナとして使用した。
【００６２】
図４は、本第４実施形態に係る集成材４０の構成を示す斜視図であって、集成材４０は、それぞれ、一次ラミナが３層に積層された２枚の二次ラミナ４１、４２から構成されている。
【００６３】
二次ラミナ４１は、３枚の一次ラミナ４１ａ、４１ｂ、４１ｃから構成されており、これらの一次ラミナ４１ａ、４１ｂ、４１ｃは、それぞれ、厚さ方向に水性ビニルウレタン樹脂を介して積層されている（図４参照）。
【００６４】
ここで、二次ラミナ４１を構成する一次ラミナ４１ａ、４１ｂ、４１ｃのうち、一次ラミナ４１ａ、４１ｃは、その木目の繊維方向を図示Ａ方向（長さ方向）に平行にして配置されており、一次ラミナ４１ｂは、その木目の繊維方向を図示Ｂ方向（幅方向）に平行にして配置されている。従って、一次ラミナ４１ａ、４１ｃと一次ラミナ４１ｂとは、互いに木目の繊維方向を直交させて接合されている（図４参照）。
【００６５】
一方、二次ラミナ４２は、３枚の一次ラミナ４２ａ、４２ｂ、４２ｃから構成されており、これらの一次ラミナ４２ａ、４２ｂ、４２ｃは、それぞれ、厚さ方向に水性ビニルウレタン樹脂を介して積層されている（図４参照）。
【００６６】
ここで、二次ラミナ４２を構成する一次ラミナ４２ａ、４２ｂ、４２ｃのうち、一次ラミナ４２ａ、４２ｃは、その木目の繊維方向を図示Ｂ方向（幅方向）に平行にして配置されており、一次ラミナ４２ｂは、その木目の繊維方向を図示Ａ方向（長さ方向）に平行にして配置されている。従って、一次ラミナ４２ａ、４２ｃと一次ラミナ４２ｂとは、互いに木目の繊維方向を直交させて接合されている（図４参照）。
【００６７】
このようにして構成された二次ラミナ４１と二次ラミナ４２とは、接合部位４３において、水性ビニルウレタン樹脂を介してフィンガージョイントによって縦継ぎされて図示Ａ方向（長さ方向）に接合されている。この縦継ぎ部分においても、対向する一次ラミナ同士、４１ａと４２ａ、４１ｂと４２ｂ、４１ｃと４２ｃとは、それぞれ、木目の繊維方向が互いに直交するようにして組み合わされて接合されている（図４参照）。
【００６８】
このように構成した集成材４０においては、各一次ラミナの木目の繊維方向が直交するように接合され、且つ、二次ラミナ同士の接合部位４３においても、縦継ぎされた各一次ラミナ同士もまた木目の繊維方向が直交するように接合されている。しかし、上述のように、各一次ラミナの寸法変化率の値は、いずれも２％以下と小さく、且つ、厚さ、幅及び長さ方向において同程度であることから、反りや捩れなどの狂いが生じることがない。
【００６９】
また、これら一次ラミナ或いは二次ラミナ同士の木目の繊維方向が直交するように接合された部分の意匠性は高く、この部分が表面に現れるように使用することができる。
【００７０】
よって、本第４実施形態においては、一次ラミナの含水率の変化による寸法変化率が小さいので一次ラミナ或いは二次ラミナの木目の繊維方向を互いに交差して接合することができ、反りや捩れなどの狂いが生じることがなく、且つ、交差接合した部分の高い意匠性によって商品価値の高い積層及び縦継ぎされた集成材を提供することができる。
【００７１】
なお、本考案の実施にあたり、上記各実施形態に限らず次のような種々の変形例が挙げられる。
（１）上記第１実施形態の単層の積層材に更に縦継ぎ及び幅はぎして延長し、例えば、厚さ１２ｍｍ×幅１ｍ×長さ３ｍのテーブルの天板として使用することができる。このような大きな単層の天板の場合、従来の無垢材の天板では４０ｍｍ程度の厚さが必要であるが、この積層材では、１２ｍｍ程度の厚さでよく、薄くて軽く寸法が狂うことがない。従って、天板として使用する場合でも置くだけでよく、店舗用カウンター或いはテーブル用天板として非常に有効である。
（２）上記各実施形態においては、一次ラミナの縦継ぎ部分の接合は、木目の繊維方向が直交するようにして接合するものであるが、これに限るものではなく、例えば、３０度、４５度、６０度など角度を変化させて接合するようにしてもよい。このような組み合わせに変化を持たせることにより、組子細工のような高度な意匠性を発現することができる。この場合においても、一次ラミナ同士の含水率の変化による厚さ、幅及び長さ方向の寸法変化の程度が小さく且つ同程度であるので、一次ラミナ同士の木目の繊維方向の接合角度を変化させることができる。
（３）上記各実施形態においては、各一次ラミナの色彩については記載していないが、接合角度を変化させる各一次ラミナの色彩を任意に組み合わせることにより、組子細工のような高度な意匠性を発現することができる。
（４）上記各実施形態においては、各一次ラミナの樹種としてスギ材を用いたが、これに限るものではなく、例えば、ヒノキ材や歪の出やすいカラマツ材、ゴム材など様々な樹種を使用することができる。
（５）上記第２実施形態においては、縦継ぎしてなる二次ラミナを３枚積層するものであるが、これに限るものではなく、集成材を２枚或いは４枚以上積層するようにしてもよく、又は、縦継ぎしてなる集成材と無垢板とを任意枚数ずつ積層するようにしてもよい。
（６）上記第３実施形態においては、縦継ぎ及び幅はぎしてなる集成材を２枚積層するものであるが、これに限るものではなく、集成材を３枚以上積層してもよく、又は、縦継ぎ及び幅はぎしてなる集成材と無垢板とを任意枚数ずつ積層するようにしてもよい。
（７）上記第４実施形態においては、一次ラミナを積層してなる二次ラミナを２枚縦継ぎしてなる集成材であるが、これに限るものではなく、３枚以上縦継ぎするようにしてもよく、又は、積層してなる二次ラミナを複数枚幅はぎし、或いは、縦継ぎ及び幅はぎするようにしてもよい。
【符号の説明】
【００７２】
１０、２０、３０、４０…集成材、
１１〜１３、２１〜２３、４１、４２…二次ラミナ、
１１ａ〜１１ｃ、２１ａ〜２１ｃ、４１ａ〜４１ｃ、４２ａ〜４２ｃ…一次ラミナ、
１４ａ、１４ｂ、２４ａ、２４ｂ、４３…接合部位。
【図１】
0003167414.tif 000003
【図２】
0003167414.tif 000004
【図３】
0003167414.tif 000005
【図４】
0003167414.tif 000006